(57)【要約】【課題】引張強度が４４０ＭＰａ以上６４０ＭＰａ以下と高く、かつＹＲが５５％以下の低降伏比であり、さらに優れた焼付硬化性を有しつつ、自動車内外板用途へ適用可能な成形性および表面品質を有する低降伏比高強度鋼板およびその製造方法を提供すること。【解決手段】質量％で、Ｃ:０．０１％以上０．０４０％未満、Ｓｉ:１．０％以下、Ｍｎ:０．３〜１．６％、Ｐ:０．０７％未満、Ｓ:０．０３％以下、Ａｌ:０．０１〜０．１０％、Ｎ:０．０１％以下を含有し、１．３％≦Ｍｎ＋１．２９Ｃｒ+３．２９Ｍｏ≦２．１％（ただし、Ｃｒ:０．５％以下、Ｍｏ：０．５％以下）を満足し、残部Ｆｅおよび不可避的不純物からなり、鋼板組織として、体積分率で、フェライト相を７０％以上、マルテンサイト相を１〜１５％含む。【選択図】図１
2006233294.tif 000002
【特許請求の範囲】
【請求項１】
質量％で、Ｃ:０．０１％以上０．０４０％未満、Ｓｉ:１．０％以下、Ｍｎ:０．３〜１．６％、Ｐ:０．０７％未満、Ｓ:０．０３％以下、Ａｌ:０．０１〜０．１０％、Ｎ:０．０１％以下を含有し、さらに、以下の式（１）を満足し、残部がＦｅおよび不可避的不純物からなり、鋼板組織として、体積分率で、フェライト相を７０％以上、マルテンサイト相を１〜１５％含むことを特徴とする焼付硬化特性に優れる低降伏比高強度鋼板。
１．３％≦Ｍｎ＋１．２９Ｃｒ+３．２９Ｍｏ≦２．１％ ・・・（１）
ただし、（１）式中Ｍｎ、Ｃｒ、Ｍｏは各元素の含有量を表し、Ｃｒ:０．５％以下、Ｍｏ：０．５％以下である。
【請求項２】
質量％で、さらに、Ｖ：０．００１〜０．１％、Ｂ:０．０００１〜０．０１％、Ｔｉ：０．００１〜０．１％、Ｎｂ:０．００１〜０．１％のうち1種または２種以上を含有することを特徴とする請求項１に記載の焼付硬化特性に優れる低降伏比高強度鋼板。
【請求項３】
請求項１または請求項２に記載の化学成分組成を有する鋼の熱延板を、冷間圧延し、Ａｃ１点以上Ａｃ３点以下の温度範囲で焼鈍した後、３〜２０℃／ｓｅｃの冷却速度で５５０〜７５０℃の温度範囲まで１次冷却し、さらに１００℃／ｓｅｃ以上の冷却速度で２００℃以下まで２次冷却することを特徴とする焼付硬化特性に優れる低降伏比高強度鋼板の製造方法。
【発明の詳細な説明】
【技術分野】
【０００１】
本発明は、例えば、ドア、フード、ルーフなどの張出成形を主体とする自動車外板部品に適用可能な、優れた焼付硬化性を有する低降伏比高強度鋼板およびその製造方法に関する。
【背景技術】
【０００２】
近年、自動車用鋼板に対しては、車体軽量化による燃費向上を目的とした鋼板の薄肉化および安全性向上のための高強度化が進められている。一般に鋼板の高強度化は成形性の劣化を招くという問題があるが、この課題を克服するために、プレス成形時には軟質で成形し易く、プレス成形後の焼付け塗装工程において、強度上昇を得る、いわゆる焼付硬化(ＢＨ)性を有する鋼板が開発されてきた。特に、自動車用外板部品では、この特性を活かして最終製品の局所的な残留へこみに対する抵抗力を高める効果が得られるため、ＢＨ性が重要視される。このＢＨ鋼板は固溶Ｃ、Ｎを活用した歪時効現象により硬化させる技術であるが、一方でこの回溶ＣおよびＮは常温においても時効が進行し、降伏強度の上昇、降伏点伸びが発生するため、長期間保持された場合は成形時にストレッチャーストレインが発生し、表面外観を損なうことがある。このような相反する特性である耐時効性とＢＨ特性を両立させるために、例えば特許文献１には低炭素鋼においてＳｉ、Ｍｎ、Ｐの少なくとも２種以上の添加量を最適化することでＣの転位への偏析を抑制し、耐時効特性を向上させる方法が開示されている。
【０００３】
また、特許文献２には極低炭素鋼で変態時に多量の可動転位を導入することが可能な低温変態相を活用することで、常温非時効性で高いＢＨ性を付与させる方法が開示されている。さらに、特許文献３にはマルテンサイト相の体積率を高めることにより、超高強度で、かつ優れたＢＨ性を有する鋼板を得る方法が開示されている。
【０００４】
しかしながら上記の個々の従来技術には、以下のような問題点がある。
特許文献１の方法はＳｉ、Ｍｎ、Ｐ等の固溶強化元素の上限を規定し、かつ合金元素を添加しない低炭素鋼板を用いるため、自動車外板パネル部材等の高強度化の目標である４４０ＭＰａ以上の強度を確保することは困難である。また降伏比が高いため、例えばプレス加工時の負荷が大きく、プレス加工そのものが困難になるばかりでなく、成形後の面ひずみやスプリングバック量の増大など、いわゆる形状不良が発生するため、本発明の対象とする自動車外板部品に適用可能なプレス成形性を有しているとは言い難い。
【０００５】
また、特許文献２の方法は、極低炭素鋼をベースにするため、必要とされる４４０ＭＰａ以上の高強度化を達成するためには、Ｓｉ、Ｐ等の固溶強化元素を多量に添加するか、または低温変態相の硬度を上昇させるためにＭｎ、Ｃｒ等を多量に添加する必要がある。また、オーステナイト相を安定化させ、低温変態相の単相組織を得るという点からも、Ｍｎ、Ｃｒ等の多量添加が必要となる。
【０００６】
しかしながら、Ｓｉ、Ｐを多量に添加すると、赤スケールの発生や不めっき、化成処理不良などを発生させ、得られた鋼板は良好な表面性状を有しているとは言い難い状態となる。さらには、本発明が対象とする外板パネル用鋼板は、極めて優れた表面品質が求められるため、多量のＭｎ、Ｃｒ添加も表面性状の観点から不利になるとともに製造コストの著しい増加を引き起こす。
【０００７】
また、特許文献３の方法は、体積率で３０〜９５％のマルテンサイト相を生じさせることで高いＢＨ性を付与することが可能とされるが、マルテンサイト相分率の増加は同時に高強度化をもたらし、成形性が劣化する。
【特許文献１】特開平５−１０５９８５号公報
【特許文献２】特開平６−１１６６５０号公報
【特許文献３】特開平３−８７３２０号公報
【発明の開示】
【発明が解決しようとする課題】
【０００８】
本発明はかかる事情に鑑みてなされたものであって、引張強度が４４０ＭＰａ以上６４０ＭＰａ以下と高く、かつＹＲが５５％以下の低降伏比であり、さらに優れた焼付硬化性を有しつつ、自動車内外板用途へ適用可能な成形性および表面品質を有する低降伏比高強度鋼板およびその製造方法を提供することを目的とする。
【課題を解決するための手段】
【０００９】
上記課題を解決するため、本発明は、質量％で、Ｃ:０．０１％以上０．０４０％未満、Ｓｉ:１．０％以下、Ｍｎ:０．３〜１．６％、Ｐ:０．０７％未満、Ｓ:０．０３％以下、Ａｌ:０．０１〜０．１０％、Ｎ:０．０１％以下を含有し、さらに、以下の式（１）を満足し、残部がＦｅおよび不可避的不純物からなり、鋼板組織として、体積分率で、フェライト相を７０％以上、マルテンサイト相を１〜１５％含むことを特徴とする焼付硬化特性に優れる低降伏比高強度鋼板を提供する。
１．３％≦Ｍｎ＋１．２９Ｃｒ+３．２９Ｍｏ≦２．１％ ・・・（１）
ただし、（１）式中Ｍｎ、Ｃｒ、Ｍｏは各元素の含有量を表し、Ｃｒ:０．５％以下、Ｍｏ：０．５％以下である。
【００１０】
また、本発明は、上記鋼板において、質量％で、さらに、Ｖ：０．００１〜０．１％、Ｂ:０．０００１〜０．０１％、Ｔｉ：０．００１〜０．１％、Ｎｂ:０．００１〜０．１％のうち1種または２種以上を含有することを特徴とする焼付硬化特性に優れる低降伏比高強度鋼板を提供する。
【００１１】
さらに、本発明は、上記いずれかの化学成分組成を有する鋼の熱延板を、冷間圧延し、Ａｃ１点以上Ａｃ３点以下の温度範囲で焼鈍した後、３〜２０℃／ｓｅｃの冷却速度で５５０〜７５０℃の温度範囲まで１次冷却し、さらに１００℃／ｓｅｃ以上の冷却速度で２００℃以下まで２次冷却することを特徴とする焼付硬化特性に優れる低降伏比高強度鋼板の製造方法を提供する。
【００１２】
本発明者らは、良好な焼付硬化特性を有し、引張強度が４４０〜６４０ＭＰａで、かつＹＲが５５％以下となる低降伏比高強度鋼板を得るための成分設計を鋭意検討した。
【００１３】
その結果、Ｃ添加量が多くなると、固溶Ｃ量を増やすことが容易になるが、同時にマルテンサイト相や炭化物など第２相の増加をも招き易く、加工性が劣化するため、第２相による加工時の局部的な歪集中を避ける観点から、Ｃ量を所定の強度に対して必要最低限量とし、マルテンサイト相分率を体積比で１〜１５％とすることが有効であることを見出した。
【００１４】
また、必要最低限のＣ量でマルテンサイト相を得るためには、焼入れ性向上元素であるＭｎ、Ｃｒ、Ｍｏを制御することが極めて重要となる。Ｍｎ、Ｃｒ、Ｍｏはγ相を安定化させることで、焼入れ性を高める効果が得られるが、その効果の度合いはそれぞれ異なる。したがって、この度合いを反映させた重み付き合計量に着目し、検討を重ねた結果、マルテンサイト組織を得、かつ所望の焼付硬化性、成形性を満足させるためには、Ｍｎ、Ｃｒ、Ｍｏの重み付き合計量Ｍｎ＋１．２９Ｃｒ＋３．２９Ｍｏに最適な範囲が存在することを新たに知見した。
【００１５】
さらに、焼付硬化特性を最大限に高めるための製造条件として、連続焼鈍工程における２次冷却速度を大きくとることが有効であり、このとき同時に、焼入れ性向上元素の添加量を低減することができるため、優れたＢＨ特性を有しつつ、同時に良好な加工性、表面性状を具備することが可能となる。
【００１６】
上記の検討結果より、良好な焼付硬化特性を有し、引張強度が４４０〜６４０ＭＰａで、かつＹＲが５５％以下となる低降伏比高強度鋼板を得るための条件が明確となった。
【００１７】
さらに本発明に係る鋼板においては、必要強度をマルテンサイト相による組織強化を主として目標強度を得るため、固溶強化元素であるＳｉ、Ｐの多量添加を必要とせず、表面性状の面からも優位である。
【００１８】
上記構成を有する本発明は、以上のような知見に基づいて完成されたものであり、セミ極低炭素鋼板において、焼付硬化特性を向上させるために、焼入れ性向上元素を最適にし、かつ成形性の観点より、マルテンサイト相分率を特定の範囲に制御するものであるが、このような思想は、先行技術には存在しない。
【発明の効果】
【００１９】
本発明によれば、ドア、フード、ルーフなどの張出成形を主体とする自動車外板部品に適した成形性を有し、かつ軽量化を進める際に同等の耐デント特性を確保することが可能な優れた焼付硬化性を有し、現存の設備で工業的に製造することが可能な、引張強度が４４０〜６４０ＭＰａで、かつＹＲが５５％以下となる低降伏比高強度鋼板を提供することができる。
【発明を実施するための最良の形態】
【００２０】
以下、本発明について詳細に説明する。
まず、鋼板の化学成分組成について説明する。以下の説明において％は質量％を示す。
【００２１】
Ｃ:０．０１％以上０．０４０％未満
Ｃは本発明において極めて重要な元素の1つであり、低温変態相を生成させ、高強度化を図る上で非常に有効である。しかし、Ｃ含有量が０．０４０％以上になると、加工性の著しい低下を招き、さらに溶接性も劣化させる。したがって、Ｃ含有量を０．０４０％未満とする。好ましくは０．０３％以下である。一方、一定体積率の低温変態相を形成させ、十分な可動転位を導入する、または一定量の固溶Ｃを確保するためには、ある程度のＣを含有させることが必要であるため、０．０１％以上とする。
【００２２】
Ｓｉ:１．０％以下
Ｓｉは複合組織を安定して得るために有効な元素である。しかし、Ｓｉ含有量が１．０％を超えると表面性状および化成処理性が著しく低下する。したがって、Ｓｉ含有量を１．０％以下とする。好ましくは０．８％以下、さらに好ましくは０．５％以下である。
【００２３】
Ｍｎ:０．３〜１．６％
Ｍｎは低温変態相の生成に極めて重要な元素であり、焼入性を向上させる作用や、鋼中のＳをＭｎＳとして固定することにより、Ｓの粒界脆化作用に起因して発生する熟間圧延時のスラブ割れを防止する作用を有する必須元素であり、上記作用を有効に発揮させるため０．３％以上含有する必要がある。好ましくは０．６％以上、さらに好ましくは、硬質な低温変態相を得ることで低降伏比とする観点から１．０％以上である。しかし、Ｍｎ含有量が１．６％を超えると、スラブコストの著しい上昇とともに、外観不良や高強度化にともなって上昇する降伏強度により、プレス成形性の劣化や形状不良が発生する。したがって、Ｍｎ含有量を１．６％以下とする。
【００２４】
Ｐ：０．０７％未満
Ｐは高強度化および低温変態相を安定させるために有効な元素である。しかし、Ｐ含有量が０．０７％以上になると、亜鉛めっき層の合金化速度を低下させ、めっき不良や不めっきの原因となるとともに、鋼板の粒界に偏析して耐二次加工脆性を劣化させる。したがって、Ｐ量を０．０７％未満とする。
【００２５】
Ｓ：０．０３％以下
Ｓは、熱間圧延時に粒界に偏析し、スラブ割れを発生させるため、表面疵の発生割合を高くする。そのため、Ｍｎを添加することで、ＳをＭｎＳとして固定するが、過剰のＭｎＳは加工時におけるボイドの起点となるために、加工性の低下を招く。したがって、Ｓの含有量は少ない方が望ましく、Ｓ量が０．０３％を超えると加工性が著しく劣化することから、Ｓ含有量を０．０３％以下とする。
【００２６】
Ａｌ：０．０１〜０．１％
Ａｌは脱酸元素として鋼中の介在物を減少させる作用を有している。しかし、Ａｌ含有量が０．０１％未満では上述した作用が安定して得られない。一方、Ａｌ量が０．１％を超えると、クラスター状のアルミナ系介在物が増加し、加工性を劣化させる。したがって、Ａｌ含有量を０．０１〜０．１％の範囲内とする。
【００２７】
Ｎ：０．０１％以下
Ｎは加工性および時効性の観点から少ない方がよく、Ｎ含有量が０．０１％を超えると、過剰な窒化物の生成により、延性および靭性が劣化する。したがって、Ｎ含有量を０．０１％以下とする。
【００２８】
Ｍｎ＋１．２９Ｃｒ+３．２９Ｍｏ：１．３〜２．１％
（ただし、Ｃｒ:０．５％以下、Ｍｏ：０．５％以下）
Ｍｎ、Ｃｒ、Ｍｏは焼き入れ性を向上させる元素であり、低温変態相を生成させるために最適に制御することが極めて重要となる。Ｍｎ＋１．２９Ｃｒ+３．２９Ｍｏは、これら各元素の焼入れ性の寄与に重みをつけた重み付き合計量であり、この重み付き合計量が１．３％未満になると、本発明が意図するＤＰ（Dual Phase）組織を得ることが困難となり、マルテンサイト変態時に導入される可動転位の不足により耐時効性およびＢＨ特性を損なう。さらには高降伏比となり、プレス加工そのものが困難になるばかりでなく、形状不良が発生しやすくなる。安定して優れたＢＨ特性を得る観点からは、１．６％以上が好ましい。上記重み付き合計量を増加させるに従い、変態時に導入される可動転位が増加し、焼付塗装時に良好なＢＨ特性が得られるようになるが、その重み付き合計量が２．１％を超える場合には、その効果が飽和するばかりか、合金元素多量添加による製造コストの増大を引き起こすとともに、高強度化に従って増加する降伏強度により、やはりプレス成形性が著しく低下する。本発明ではＭｎを必須添加とし、Ｃｒ、Ｍｏは必要に応じて添加するが、Ｃｒ、Ｍｏの含有量が０．５％を超える場合は、その効果が飽和するばかりか、製造コストの増加を招くため、これらを添加する場合には、それぞれ上限を０．５％とする。
【００２９】
本発明では、以上の他、選択成分として、Ｖ、Ｂ、Ｔｉ、Ｎｂのうち1種以上を以下の範囲で含有してもよい。
【００３０】
Ｖ：０．００１〜０．１％
Ｖは焼入性向上元素であり、低温変態相を安定して生成させるために必要に応じて添加することができ、その効果は０．００１％以上で有効に発揮される。しかし、その含有量が０．１％を超えても、その効果は飽和するばかりか、コスト面でも不利となる。したがって、Ｖを添加する場合には、その含有量を０．００１〜０．１％とする。
【００３１】
Ｂ:０．０００１〜０．０１％
Ｂは焼入性向上に有効な元素であり、低温変態相を安定して得るために必要に応じて添加することができ、その効果は０．０００１％以上で有効に発揮される。しかし、その含有量が０．１％を超えても、コストに見合う効果が得られない。したがって、Ｂを添加する場合には、その含有量を０．０００１〜０．０１％とする。
【００３２】
Ｔｉ、Ｎｂ：それぞれ０．００１〜０．１％
Ｔｉ、Ｎｂは、炭窒化物を形成して、深絞り性を向上させるために有効な元素であり、その効果は０．００１％以上で有効に発揮される。しかし、いずれもその含有量が０．１％を超えても、その効果は飽和し、焼鈍時の再結晶温度が高くなって製造性が低下する。したがって、Ｔｉ、Ｎｂを添加する場合には、その含有量をそれぞれ０．００１〜０．１％とする。
【００３３】
なお、以上の元素および残部のＦｅの他、製造過程で各種不純物元素および製造過程で必須な微量添加元素等が不可避的に混入するが、このような不可避的な不純物は本発明の効果に特に影響を及ぼすものではなく、許容される。
【００３４】
次に、鋼板の組織について説明する。
本発明では、上記化学成分組成を満たす他、鋼板組織が、体積分率で、フェライト相７０％以上、マルテンサイト相１〜１５％であることが必要である。
【００３５】
本発明では、高い成形性を具備するために、軟質なフェライト相を主体とし、さらに、従来のＤＰ鋼と比較してマルテンサイト相分率を抑えた組織を得ることが重要となる。ただし、マルテンサイト相は、変態時に導入される可動転位が固溶Ｃ、Ｎにより固着されることで高いＢＨ性を得ることができるため、一定量のマルテンサイト相が必要であり、最適な分率に制御する必要がある。このような観点から、フェライト相の体積分率を７０％以上とし、マルテンサイト相の体積分率を１〜１５％とする。フェライト相の体積分率は好ましくは８０％以上である。また、マルテンサイト相の体積分率は、成形性の観点から１０％以下とすることが好ましく、さらに好ましくは８％以下である。なお、その他の組織として、残留γ相、ベイナイト相、炭化物が含まれてもよい。
【００３６】
次に、製造条件について説明する。
本発明の鋼板は、上記化学成分組成を有する鋼の熱延板を、冷間圧延し、Ａｃ１点以上Ａｃ３点以下の温度範囲で焼鈍した後、３〜２０℃／ｓｅｃの冷却速度で５５０〜７５０℃の温度範囲まで１次冷却を行い、さらに１００℃／ｓｅｃ以上の冷却速度で２００℃以下まで２次冷却することにより得ることができる。
【００３７】
焼鈍温度:Ａｃ１点以上Ａｃ３点以下
焼鈍温度は、フェライト相十低温変態相のミクロ組織を得るため、適切な温度に加熟する必要がある。焼鈍温度がＡｃ１点未満では、オーステナイト相が生成せず、低温変態相を得ることができない。一方、焼鈍温度がＡｃ３点を超えると、フェライト相が全量オーステナイト化するため、再結晶により得られた成形性等の特性が劣化する。したがって、焼鈍温度をＡｃ１点以上Ａｃ３点以下とする。好ましくはＡｃ１点以上Ａｃ１点＋１００℃以下とすることが好ましく、さらにＡｃ１点＋８０℃以下とすることがより好ましい。
【００３８】
１次冷却：冷却速度３〜２０℃／ｓｅｃ、冷却停止温度５５０〜７５０℃
１次冷却の冷却速度および冷却停止温度は、パーライト析出を抑制し、オ―ステナイトの体積率を確保するために、適切に制御する必要がある。冷却速度が２０℃／ｓｅｃを超えると、フェライト相とオーステナイト相の２相分離が十分に進まない場合もある。その場合、硬質な低温変態相が得られなくなり、所望の特性が得られなくなる。また、1次冷却速度が３℃／ｓｅｃ未満の場合、パーライト変態が起こり、成形性が劣化する。したがって、１次冷却の冷却速度を３〜２０℃／ｓｅｃとする。また、冷却停止温度が７５０℃より高い場合は、オーステナイトの体積率が高い状態で２次冷却されるため、低温変態相の体積率が大きくなり、加工性の劣化を招く。一方、冷却停止温度が５５０℃より低くなると冷却中にベイナイト変態が起こりやすく、所望のマルテンサイト体積率を得ることが困難になる。したがって、１次冷却の冷却停止温度は５５０〜７５０℃の範囲内とする。
【００３９】
２次冷却：冷却速度１００℃／ｓｅｃ以上、冷却停止温度２００℃以下
２次冷却の冷却速度が１００℃／ｓｅｃ未満であるか、または、冷却停止温度が２００℃を超える場合には、マルテンサイト変態に対する駆動力が不十分となり、所望のマルテンサイト相分率が得られなくなる。また、冷却速度が不十分の場合、フェライト相中の固溶Ｃ量が少なくなり、所望のＢＨ特性が得られなくなる。本発明の求めるＢＨ特性を得るためには、上述の冷却速度を必要とするが、この２次冷却条件はマルテンサイト変態の駆動力を得るために必要十分な過冷却条件でもあるため、一般のＤＰ鋼に対して合金元素添加量を低減することができ、優れたＢＨ特性を有しつつ、同時に良好な加工性を得ることが可能となる。したがって、２次冷却速度を１００℃／ｓｅｃ以上とし、かつ冷却停止温度を２００℃以下とする。好ましくは冷却速度２００℃／ｓｅｃ以上、かつ冷却停止温度１００℃以下である。この際、冷却方法は限定しないが、例えば噴流水中に焼入れる方法により、このような２次冷却条件を満足することが可能である。なお、１次冷却停止温度で保持した場合は、パーライト変態が開始し、所望のマルテンサイト分率が得られなくなる場合があるため、２次冷却は１次冷却に引き続いて行うことが好ましく、１次冷却終了から１０ｓｅｃ以内に行うことが望ましい。
【００４０】
また、２次冷却後、靭性を回復させるために４００℃以下で焼き戻し処理を行うことが好ましい。焼き戻し処理温度が４００℃を超える場合、著しく強度が低下し、さらに、固溶Ｃが析出することでＢＨ特性が低下するため、好ましくない。望ましくは３００℃以下である。
【００４１】
以上のようにして得られた冷延鋼板に、さらに調質圧延を行ってもよい。ただし、大きな調圧の付加は延性の低下および降伏応力の上昇を引き起こすため調圧率１．５％以下が望ましい。
【００４２】
なお、本発明においては、スラブを熱間圧延するにあたって、加熱炉で再加熱後に圧延してもよいし、または加熱することなく直送圧延することもできる。また、熱延仕上圧延温度は、Ａｒ３点以上で実施するのがよい。冷圧率については、通常の操業範囲内の５０〜８５％とすればよい。
【００４３】
また、本発明では、以上のような冷延鋼板に電気亜鉛系めっきあるいは溶融亜鉛系めっきを施してもよく、溶融亜鉛系めっき鋼板の場合、合金化処理を施してもよい。また、このようなめっき鋼板には、めっき後さらに有機皮膜処理を施してもよい。
【実施例】
【００４４】
以下、本発明の実施例について説明する。
（実施例１）
表1に示すＮｏ．１〜１５の鋼を溶製後、連続鋳造によりスラブを製造した。これらのうちＮｏ．１〜９は本発明の範囲内であり、Ｎｏ．１０〜１５は、Ｃ量、Ｍｎ量、Ｃｒ量、Ｍｎ＋１．２９Ｃｒ+３．２９Ｍｏのいずれかが本発明の範囲外のものである。
【００４５】
これらスラブを１２００℃に加熱後、Ａｒ３点以上の温度で仕上圧廷を行い、巻取り温度５５０℃で厚さ３．２ｍｍの熱延板とし、酸洗後、厚さ０．７５ｍｍに冷間圧延した。次いで、連続焼鈍工程において７７０℃で焼鈍し、冷却速度８℃／ｓｅｃ、冷却停止温度６００℃で１次冷却を行った後、冷却速度１０００℃／ｓｅｃの水冷により室温まで２次冷却を行った。その後、１５０℃で１０ｍｉｎ保持する焼戻し処理を行い、表２のＮｏ．１〜１５の焼鈍板を得た。
【００４６】
得られた焼鈍板について、機械特性の評価、ＢＨ性の評価、組織観察、および成形性の評価を行った。機械的特性は、焼鈍板からＪＩＳ５号引張試験片を採取して評価した。ＢＨ性は、ＪＩＳ５号引張試験片を採取し、２％の予歪を付加後、１７０℃×２０ｍｉｎの熱処理を施し、その後再度引張試験を行った時のＹＰ増加量で評価した。また、組織観察は、試験片をナイタール腐食し、２０００倍で板厚中央部を連続的に縦１００μｍ×横２００μｍの視野をＳＥＭ観察し、フェライト相分率およびマルテンサイト相分率を測定した。
【００４７】
また、成形性は、ブランク角１６０ｍｍのサンプルを採取後、８００ｍｍＲ円筒面のポンチでプレス成形を行い、割れ、しわが発生しない場合は○、発生した場合は×で評価した。
【００４８】
以上により評価した機械特性、ＢＨ特性、フェライト相分率、マルテンサイト相分率、そして成形性を表２に示す。比較例であるＮｏ．１０はＣ含有量が本発明の範囲より低いため、マルテンサイト相組織が得られず、ＢＨ特性が劣っていた。また比較例であるＮｏ．１１はＣ含有量が本発明の範囲を超えており、マルテンサイト相分率が高く、成形性が劣っていた。
【００４９】
Ｃ量が規定範囲外となるＮｏ．１０、１１を除き、Ｍｎ、Ｃｒ、Ｍｏの重み付き合計量Ｍｎ＋１．２９Ｃｒ+３．２９ＭｏがＢＨ量に及ぼす影響を調査した。その結果を図１に示す。図１に示すように、Ｍｎ＋１．２９Ｃｒ+３．２９Ｍｏが１．３％以上でＢＨ量が６０ＭＰａ以上を有していた。６０ＭＰａ以上のＢＨ量は、現状、自動車の外板パネルに適用されている鋼板に対し、高張力鋼適用による軽量化を行う場合に、同等の耐デント特性を確保するために必要なＢＨ量である。また、Ｍｎ＋１．２９Ｃｒ+３．２９Ｍｏが１．６％以上になると、ＢＨ量が８０ＭＰａ以上となり、より好ましいことがわかる。一方、Ｍｎ＋１．２９Ｃｒ+３．２９Ｍｏが１．３％未満のＮｏ．１４は、マルテンサイト相組織が得られず、ＢＨ量が低下しており、かつ高ＹＲによりプレス成形性が劣っていた。また、Ｍｎ＋１．２９Ｃｒ+３．２９Ｍｏが２．１％を超えるＮｏ．１３は、ＢＨ特性向上効果は飽和しており、合金元素の多量添加により成形性が劣っていることがわかる。
【００５０】
また、それぞれ、Ｍｎ、Ｃｒの含有量が多いＮｏ．１２、Ｎｏ．１５は、ＢＨ特性は良好であったが成形性が劣っていた。
【００５１】
これに対し、Ｍｎ＋１．２９Ｃｒ+３．２９Ｍｏのほか、他の要件も本発明を満足する本発明例のＮｏ．１〜９は、上述のようにＢＨ量が６０ＭＰａ以上と優れたＢＨ特性を有している他、引張強度が４４０〜６４０ＭＰａの範囲内であり、さらにＹＲが５５％以下と低降伏比であり、かつ良好な成形性を有していることが確認された。
【００５２】
【表１】
2006233294.tif 000003
【００５３】
【表２】
2006233294.tif 000004
【００５４】
（実施例２）
表１に示すＮｏ．１〜３の鋼を溶製後、連続鋳造によりスラブとし、このスラブに対して、実施例１と同じ条件で、熱間圧延および冷間圧延を行った後、表３に示す条件で連続焼鈍工程を行い、さらに１５０℃で１０ｍｉｎ保持する焼戻し処理を行い、Ｎｏ．１６〜３１の焼鈍板を得た。得られた焼鈍板のそれぞれについて、実施例１と同様に機械特性の評価、ＢＨ性の評価、組織観察、および成形性の評価を行った。機械特性、ＢＨ特性、フェライト相分率、マルテンサイト相分率、成形性の評価結果を併せて表３に示す。
【００５５】
表３に示すように、本発明例であるＮｏ．１６、１７、２１、２２、２３、２４、２７、２８は、いずれも引張強度が４４０〜６４０ＭＰａの範囲内であり、かつＢＨ量が６０ＭＰａ以上の優れたＢＨ特性を有しており、さらにＹＲが５５％以下と低降伏比を有している。ただし、Ｎｏ．２３、２４はＮｏ．２１、２２と比較して、降伏比が高く、ＢＨ量が低かった。これはＮｏ．２３の２次冷却停止温度が１８０℃と高く、またＮｏ．２４の２次冷却速度が１５０℃／ｓｅｃと他の本発明例より遅かったためと考えられ、２次冷却速度は２００℃／ｓｅｃ以上、２次冷却停止温度は１００℃以下が好ましいことがわかった。
【００５６】
一方、比較例であるＮｏ．１８〜２０、２５、２６、２９〜３１は、いずれも成分組成が本発明範囲内であるにもかかわらず、焼鈍条件が本発明範囲外であるため、いずれかの特性が劣っていた。例えば、Ｎｏ．１９、２５、３０はマルテンサイト相組織が得られず、ＢＨ特性の劣化および降伏比の上昇がみられる。Ｎｏ．２９はマルテンサイト相分率が高く、成形性が劣っていた。Ｎｏ．１８、２０はオーステナイト相が安定化せず、炭化物が多数析出するため、降伏比が高く、成形性が劣っていた。Ｎｏ．２６は冷却不足により、ＢＨ量が低下していた。Ｎｏ．３１は、２次冷却時に２００℃以下まで冷却しなかったため、硬質なマルテンサイト相が得られず、降伏比（ＹＲ）が高く、成形性が劣っていた。
【００５７】
【表３】
2006233294.tif 000005
【図面の簡単な説明】
【００５８】
【図１】Ｍｎ、Ｃｒ、Ｍｏの重み付き合計量であるＭｎ＋１．２９Ｃｒ+３．２９ＭｏがＢＨ量に及ぼす影響を示す図。
【図１】
2006233294.tif 000006